(57)【要約】  【課題】  摺動性フィラーの脱落量を十分にコントロールし、その脱落したフィラーをころがり摩擦によるコロ又はべアリング効果、摺動性フィラー自身の持つすべり摩擦による滑性効果などを出来る限り有効に活用できるワイパーブレードを提供する。  【解決手段】  リップ部横断面の両側面に、摺動性フィラーと、これを繋ぎ止めるバインダーとを含む表面処理層が存在し、フィラーの露出量は１ｍｍ２当たり２万〜１２万個、バインダーによる繋留度は、１０万往復回動かすと１ｍｍ範囲当たり１４０〜３５０個のフィラーが脱落する強度を有し、動作最大電流値Ｉと、規定回数動作後の動作最大電流値Ｉ′とが、２．０≦Ｉ≦３．５、２．０≦Ｉ′≦３．５、且つ０．８５≦Ｉ′／Ｉ≦１．２という条件を満たす。【選択図】  図１
2005145166.tif 000002
【特許請求の範囲】
【請求項１】
リップ部横断面の両側面に、摺動性フィラーと、摺動性フィラーをワイパーブレード基材に繋ぎ止めるためのバインダーとを含む表面処理層が存在し、
前記バインダーは前記摺動性フィラーを脱落可能に繋留するとともに、前記摺動性フィラーの一部は表面処理層の外側に露出しており、
前記摺動性フィラーの露出量は１ｍｍ２当たり２万〜１２万個、
前記バインダーによる繋留の程度は、１０万往復回動かすとその間に各動作方向時にガラスに接するリップ部の表面処理部から長さ１ｍｍ範囲当たり１４０〜３５０個のフィラーが脱落する強度を有し、
表面処理層の厚さは式１，２でＴ（μｍ）で表され、
押し付け荷重１６ｇ／ｃｍ、動作電圧１３．５Ｖ、散水量４００ｍｌ／ｍｉｎの条件下で行った動作最大電流値すなわち、試験初期の動作最大電流値Ｉと、規定回数動作後の動作最大電流値Ｉ′とが、２．０≦Ｉ≦３．５、２．０≦Ｉ′≦３．５、且つ０．８５≦Ｉ′／Ｉ≦１．２という条件を満たすシリコーンゴム製ワイパーブレード。
Ｔ≧Ｄａｖ×Ａ／１５      …式１
４≦Ｄａｖ≦１５          …式２
ただし、Ｄａｖは、使用する摺動性フィラーの平均粒径（単位：μｍ）、Ａは必要とする動作耐久回数（単位：万往復回）であり、また、上記の摺動性フィラーの数量は、形成された表面処理層の電子顕微鏡写真を基に一定の範囲に存在する摺動性フィラー数を計測し、これを基準にして上記記載の単位面積中の存在数として換算した数値である。
【請求項２】
前記規定回数を２０〜６０万往復回に設定したことを特徴とする請求項１に記載のシリコーンゴム製ワイパーブレード。
【請求項３】
前記摺動性フィラーを固定するための前記バインダーの成分が、次式で表されるビニル基含有ポリオルガノシロキサンであり、架橋剤としてハイドロジェンオルガノポリシロキサンを用いており、補強性シリカを含有する付加熱硬化型シリコーンゴムである請求項１に記載のワイパーブレード。
【化１】
2005145166.tif 000011
【発明の詳細な説明】
【技術分野】
【０００１】
この発明は、ガラス面に付着した雨水、泥水、雪、みぞれ、ほこり等を払拭して取り除き、良好な運転視界を確保するために必要な、自動車、電車、船舶、航空機等の交通機関用のワイパーブレードに関する。
【背景技術】
【０００２】
ワイパーブレードは、（１）ガラス上を円滑に動作する作動性、（２）雨滴をきれいに拭き取り、良好な視界を確保する払拭性、（３）長期間安定した動作及び払拭を維持する耐久性という３つの基本特性が要求される。
（天然ゴム及び汎用合成ゴムを主とする一般的なワイパーブレードについて）
【０００３】
従来のワイパーブレードで最も一般的に利用されているのは、天然ゴムやイソプレンゴム、クロロプレンゴム、スチレンブタジエンゴム（ＳＢＲ）、アクリロニトリルブタジエンゴム（ＮＢＲ）といった汎用合成ゴムを材料としている。こうしたゴム材料を、単独で或いはブレンドし、プレス成形または押出成形によりワイパーブレード成形体を形成している。
【０００４】
一般にゴムは摩擦抵抗が大きく、滑り難いという性質を有している。ガラス板面に対してその性質は顕著に現れる。天然ゴムや汎用合成ゴム材料を用いたワイパーブレードの場合、ガラス面と接触する部分に対して何も処理せず、本来の生地そのままの状態では摩擦抵抗が大きすぎ、ガラス面上を円滑に摺動させることができない。摩擦抵抗が大きいと、ガラスと接触する部分でゴムの摩耗が激しく起こり、耐久性も満足にでない。
【０００５】
上記問題を解決するため、ワイパーブレード表面を塩素化処理する方法が発明された。この発明により、少なくともガラス面と接触して摺動する部分の表面が改質し、摩擦抵抗が下がり、ワイパーブレードはガラス面上を円滑に摺動し、払拭性、耐久性も満足できるようになった。
（シリコーンゴム製ワイパーブレードについて）
【０００６】
シリコーンゴムを用いたワイパーブレードもこれまでに数多く検討されてきた。シリコーンゴムも前出の天然ゴムや汎用合成ゴム等と同様、このままでは摩擦抵抗が大きすぎてガラス面上では円滑に摺動せず、著しくゴムが摩耗し、耐久性を満足させることができなかった。この問題を解決するため、天然ゴムや汎用合成ゴムで発明された塩素化処理法をシリコーンゴムに適用しようとする動きもあった。しかし、シリコーンゴムは天然ゴムや汎用合成ゴム材料と比較して物理的・化学的に安定である。塩素化しても天然ゴムや汎用合成ゴムと同様の表面処理効果は得られないことが分かった。摺動性が良好で耐久性に優れた実用的なワイパーブレードを得ることはできなかった。
（天然ゴム及び汎用合成ゴムを主とする一般的なワイパーブレードの表面処理について）
【０００７】
天然ゴムや、イソプレンゴム、クロロプレンゴム、スチレンブタジエンゴム（ＳＢＲ）、アクリロニトリルブタジエンゴム（ＮＢＲ）といった汎用合成ゴム材料から成る一般的なワイパーブレードでは、前述のように塩素化処理法により摺動性や耐久性を確保した。しかし、交通機関のフロントガラスなどは撥水ガラスを用いている。そこで、撥水処理などの特殊な表面状態にあるガラス面で摺動性が高く、耐久性もよいワイパーブレードが求められ、塩素化処理に加えてコーティング等による表面処理を行うといった発明が各社から提案された。
【０００８】
例えば、特開昭５５−１５８７３号公報は、ブレードゴム表面に二硫化モリブデンを含有するシリコーン組成物の硬化層を設けたワイパーブレードが提案されている。明細書中には、二硫化モリブデンの平均粒子径や添加部数が規定されている。ブレードゴムには天然ゴムとクロロプレンゴムの混合物を使うという記載もある（特許文献１を参照のこと）。
【０００９】
特開２０００−１９０８２１号公報には、天然ゴム、合成ゴム又はブレンドしたゴムを特定組成物でコーティングしたブレードゴムワイパーが提案されている。コーティング組成物は、パウダー成分とバインダー成分を含んでいる。パウダー成分としては、シリコーンゴム、二硫化モリブデン、グラファイト、窒化ホウ素、ナイロン、吸水性樹脂、ポリテトラフルオロエチレン樹脂等を使用する。バインダー成分としては、ウレタン樹脂、アクリル樹脂、フルオロオレフィン−アルキルビニルエーテル共重合体を使用する。
【００１０】
明細書中には、コーティング組成物中のバインダー成分含有量やパウダーの平均粒径、配合部数、コーティング膜厚が規定されている。ブレードゴムとしては、天然ゴム、天然ゴム／ＳＢＲ混合物、ＥＰＤＭについての記載がなされている（特許文献２を参照のこと）。
【００１１】
特開平１０−９５３１４号公報には、ブレードゴム表面に表面被覆層を有するワイパーブレードが提案されている。表面被覆層はフッ素系樹脂と硬化剤とから成る。フッ素系樹脂は分子内に反応性基を有する。硬化剤はその反応性基と反応性を有する。表面被覆層には、フッ素系樹脂１００質量部に対して固体潤滑剤を１０〜１１０質量部配合している。
【００１２】
明細書中には、固体潤滑剤の粒径及び含有量、表面処理層厚についての記載がなされている。表面処理に関する記載では、添加するフィラーについて、種類、粒径、添加部数が規定されている。フィラーを固定するバインダーについては材質が規定されている（特許文献３を参照のこと）。
【００１３】
天然ゴム及び汎用合成ゴムから成るワイパーブレードにとっては、塩素化処理が摺動性及び耐久性を満足させるための主要な処理方法となる。摺動性フィラーをバインダーで固定する表面処理方法は、あくまでも塩素化処理による摺動性を補助する処理方法として開発・利用されているに過ぎない。撥水処理ガラスのような特別仕様ガラス以外、天然ゴム及び汎用合成ゴムから成るワイパーブレードにとって、バインダーで摺動性フィラーを固定処理することは必ずしも必要な処理とはいえない。つまり、ここに例示された表面処理だけでは、ワイパーブレードの基本性能である耐久性能を満足させることができない。
【００１４】
しかし、前述したように汎用合成ゴム材料から成る一般的なワイパーブレードの基本性能は、ゴム下地に対する塩素化処理によって実用上、十分に確保されているので耐久性が不足するようなことにはならない。従って、汎用合成ゴム材料から成る一般的なワイパーブレード用として開発されたこれらの表面処理方法は、コストアップの要因となることを十分に考慮すれば、できるだけ省略すべき処方であることはいうまでもない。
【００１５】
また、ここで例示した特許明細書中のワイパーブレード表面に形成した表面処理は、ガラス上での摺動性をどのような機構により改善するのかを明確に記述していないが、主にワイパーブレード基材表面にバインダーで固定された摺動性フィラーそのものの摺動性を利用しているに過ぎない。
【００１６】
本出願人は、２００２年６月２日、ＰＣＴ出願により、鱗片状粉体が繋留され、徐々にそれが脱落していくワイパーブレードについて出願した。脱落したフィラーは、コロ又はべアリング効果、或いは摺動性フィラー自身の持つ滑性効果を利用している。
【００１７】
ＰＣＴ出願当時のワイパーブレードは、以下のようなパラメータを有していることが分かった。すなわち、フィラーの露出量は１ｍｍ２当たり１万〜１万５０００個、バインダーによる繋留度は、１０万往復回動かすとその間に、各動作方向時にガラスに接するリップ部の表面処理部から、長さ１ｍｍ範囲当たり１００〜１３０個脱落する強度を有していた。また、表面処理層の厚さＴ（μｍ）について、Ｄａｖ×Ａ／１５≧Ｔ≧Ｄａｖ×Ａ／２０で表されることも分かった。なお、Ｄａｖは、使用する摺動性フィラーの平均粒径（単位：μｍ）であり、４≦Ｄａｖ≦１５の範囲にある。、Ａは必要とする動作耐久回数（単位：万回）である。
【００１８】
これまでは、それで十分であると考えられてきた（特許文献４を参照のこと）。
【特許文献１】特開２００１−５５１１９号公報
【特許文献２】特開２００２−７９９１４号公報
【特許文献３】特開２００２−１１４１３５号公報
【特許文献４】ＰＣＴ／ＪＰ０２／０６４７５
【発明の開示】
【発明が解決しようとする課題】
【００１９】
摺動性フィラーの脱落量を十分にコントロールし、その脱落したフィラーをころがり摩擦によるコロ又はべアリング効果、摺動性フィラー自身の持つすべり摩擦による滑性効果などを出来る限り有効に活用できるワイパーブレードを提供することを目的とする。
【００２０】
また、ワイパーブレード固有のパラメータを特定の範囲に限定することで、雨滴の排除性に優れ、しかも十分な耐久性があるワイパーブレードを提供することを目的とする。
【課題を解決するための手段】
【００２１】
この発明は上記の課題を以下の手段で解決した。
【００２２】
請求項１に記載の発明は、リップ部横断面の両側面に、摺動性フィラーと、摺動性フィラーをワイパーブレード基材に繋ぎ止めるためのバインダーとを含む表面処理層が存在し、バインダーは摺動性フィラーを脱落可能に繋留するとともに、摺動性フィラーの一部は表面処理層の外側に露出しており、フィラーの露出量は１ｍｍ２当たり２万〜１２万個、バインダーによる繋留度は、１０万往復回動かすとその間に各動作方向時にガラスに接するリップ部の表面処理部から長さ１ｍｍ範囲当たり１４０〜３５０個のフィラーが脱落する強度を有し、表面処理層の厚さは式１、２でＴ（μｍ）で表され、押しつけ荷重１６ｇ／ｃｍ、動作電圧１３．５Ｖ、散水量４００ｍｌ／ｍｉｎの条件下で行った動作最大電流値すなわち、試験初期の動作最大電流値Ｉと、規定回数動作後の動作最大電流値Ｉ′とが、２．０≦Ｉ≦３．５、２．０≦Ｉ′≦３．５、且つ０．８５≦Ｉ′／Ｉ≦１．２という条件を満たすシリコーンゴム製ワイパーブレードである。
【００２３】
Ｔ≧Ｄａｖ×Ａ／１５      …式１
【００２４】
４≦Ｄａｖ≦１５          …式２
【００２５】
ただし、Ｄａｖは、使用する摺動性フィラーの平均粒径（単位：μｍ）、Ａは必要とする動作耐久回数（単位：万回）である。また、上述の摺動性フィラーの数量は、形成された表面処理層の電子顕微鏡写真を基に一定の範囲に存在する摺動性フィラー数を計測し、これを基準にして上記記載の単位面積中の存在数として換算した数値である。
【００２６】
請求項２に記載の発明は、請求項１記載の発明に加え、規定回数が２０〜６０万往復回である。
【００２７】
請求項３に記載の発明は、請求項１記載の発明に加え、摺動性フィラーを固定するためのバインダーの成分が、次式で表されるビニル基含有ポリオルガノシロキサンであり、架橋剤としてハイドロジェンオルガノポリシロキサンを用いており、補強性シリカを含有する付加熱硬化型シリコーンゴムである。
【００２８】
【化２】
2005145166.tif 000003
【００２９】
請求項１乃至３に記載の発明では、ガラス面上での摩擦抵抗が低減し、振動してビビることのない良好な摺動性及び耐久性を持ったシリコーンゴム製ワイパーが得られる。
【００３０】
大量の摺動性フィラーが繋留状態にあると、所定のパラメータ範囲で優れた滑性作用を発現する。加えて、繋留状態から脱落した少量の摺動性フィラーが所定のパラメータ範囲の機械的滑性作用を発現する。ワイパーブレードの動作とともに表面処理層の最外側の摺動性フィラーが徐々に脱落し、脱落した摺動性フィラーがワイパーブレード払拭部とガラスの間に介在する。これにより、摺動性フィラー自身のすべり摩擦現象による滑性効果及び／又は摺動性フィラーのころがり摩擦によるコロ或いはベアリング的な効果を発揮する。
（ワイパーブレード表面に形成した表面処理層からの摺動性フィラー脱落）
【００３１】
この発明のワイパーブレードは、拭き取り往復動作を重ねるにつれて、ワイパーブレード表面に形成した表面処理層中に存在する摺動性フィラーと、摺動性フィラーをワイパーブレード基材に繋ぎ止めておくバインダーが徐々に脱落する。一般に、ワイパーブレードをガラス上で動作させると摩擦抵抗が発生する。シリコーンゴム製ワイパーブレードの場合、表面処理されていないとガラスに対する抵抗が非常に大きいため、ガラス面に雨滴が存在していても激しいビビリ振動を生じさせ、最悪の場合、摩擦負荷が過大になって動きを止めてしまうことがある。
【００３２】
この発明のワイパーブレードは、少なくともワイパーブレードリップ部横断面の両側面に、摺動性フィラーと、摺動性フィラーをワイパーブレード基材に繋ぎ止めるためのバインダーからなる表面処理層を形成し、表面処理屑の最外側には摺動性のフィラーが露出している構成である。
【００３３】
本ワイパーブレードは、ガラス面上を動く時に生じる動作抵抗によって少なくともワイパーブレードリップ部横断面の両側面に形成した表面処理層から最表層部にある摺動性フィラー及び、摺動性フィラーをワイパーブレード基材に繋ぎ止めているバインダーを、徐々に脱落させる設計になっている。ワイパーブレードから脱落した摺動性フィラーは、ワイパーブレードの払拭エッジ部とガラス面との間に介在する。エッジ部とガラス間に介在する摺動性フィラーが球形状或いは球形に類似した形状の場合は、ころがり摩擦によるコロもしくはべアリング的な効果によりワイパーブレードとガラス両者間の摩擦抵抗を小さい状態に保つことができる。
【００３４】
一方、鱗片状や薄片状の摺動性フィラーが介在する場合は、フィラー自身の持つすべり摩擦による滑性効果により、ワイパーブレードとガラス両者間の摩擦抵抗を小さい状態に保つことが可能となる。
【００３５】
最外側にあった摺動性フィラーがワイパーブレードの動作により脱落した後のワイパーブレード表面処理層は、新たに下層の摺動性フィラーが露出することになるのでワイパーブレード自体の持つ摺動性は全く変わることがない。つまり、この発明のワイパーブレードは、脱落した摺動性フィラーのころがり摩擦によるコロもしくはベアリング効果、またはフィラー自身の持つすべり摩擦による滑性効果によりワイパーブレード動作時の摩擦抵抗を低下させる特性と、ワイパーブレードリップ部表面に摺動性フィラーが露出して摺動性フィラーそのものが持つ摩擦抵抗を低下させる特性とを併せ持つことで良好な摺動性を実現させている。
（摺動性フィラーの粒径、種類）
【００３６】
この発明に用いられる摺動性フィラーは、ワイパーブレードの基本性能である払拭性と摺動性を考慮して決定しなければならない。上述のように脱落した摺動性フィラーはワイパーブレードの払拭エッジ部とガラスの間に介在する。このとき、摺動性フィラーの粒径が大きすぎるとワイパーブレード払拭エッジ部とガラス間の隙間が大きくなるので払拭時の拭き残しが発生しやすくなり、ワイパーブレード基本性能の１つである払拭性に悪影響を及ぼすことになるので好ましくない。加えて、摺動性フィラーの粒径が大きすぎるとワイパーブレードリップ部横断面の両側面に形成した表面処理層の表面粗度が粗くなり、ガラスとの密着性を低下させ、拭き残しが多く発生し基本性能を満足することができなくなるので好ましくない。
【００３７】
一方、粒径が小さすぎると、ガラスヘの密着度が向上することにより払拭性は良好となるが、ガラスとの摩擦抵抗が大きくなり摺動性能が低下するので好ましい状態ではなくなる。このため、この発明で用いられる摺動性フィラーの粒径は、球形状或いは球状に類似した形状の摺動性フィラーを使用した場合はレーザー回折式粒度分布測定器で測定した時に０．３μｍ〜２５μｍの範囲の粒子から構成され、且つそれらの平均粒径が４μｍ〜１５μｍであるか、或いは鱗片状や薄片状の摺動性フィラーを使用した場合は０．３〜６０μｍの範囲の粒子から構成され、且つそれらの平均粒径がレーザー回折式粒度分布測定器で測定した時に４μｍ〜１５μｍであるものを使用することが望ましい。
【００３８】
摺動性フィラーの組成は、上記粒径のフィラーを用いる限りでは特に限定されるものではなく、例えば球状シリカ、多孔質球状シリカ、マイカ、テトラフロロエチレン樹脂を代表とするフッ素樹脂、グラファイト、炭酸カルシウム、珪藻土、二硫化モリブデン、窒化ホウ素などが挙げられる。
（摺動性フィラーの脱落頻度、表面処理厚みの関係）
【００３９】
前述のようにこの発明のワイパーブレードは、ワイパーブレード表面に形成した表面処理層から摺動性フィラーが徐々に脱落する。この摺動性フィラーの脱落する割合と、表面に形成させる表面処理層の層厚を適切にコントロールしてやることで希望とする耐久性や摺動性を有するワイパーブレードを思いのままに作製することが可能となる。この発明の、少なくともワイパーブレードリップ部横断面の両側面に、摺動性フィラーと摺動性フィラーをワイパーブレード基材に繋ぎ止めるためのバインダーからなる表面処理層を形成したワイパーブレードにおいて、表面処理層に存在する摺動性フィラーの数は１ｍｍ２当たり２万〜１２万個存在する。つまり、単位長さ当たりに換算すれば、摺動性フィラーの数は１ｍｍ当たりほぼ１４０〜３５０個存在することになる。ここで、表面処理層に存在する摺動性フィラーの数は、ワイパーリップ部側面に形成された表面処理層を電子顕微鏡で写真撮影し、この写真を基にある一定の範囲に存在している摺動性フィラー数を計測し、この数値を基準に上記記載の単位面積中に存在する数値に換算した値を使用している。
【００４０】
ワイパーブレードの１往復回動作は、基本位置から反転部までと反転部から基本位置までの２つに分けられ、それぞれの動作方向に対してワイパーブレードの両払拭エッジ部を１回ずつ使う。
【００４１】
この発明のワイパーブレードにおいて摺動性フィラーの脱落する割合は、ワイパーブレードの各動作方向時にガラスに接するリップ部の表面処理部から長さ１ｍｍ当たり、ワイパーブレードを１０万回動かす毎に１４０〜３５０個の摺動性フィラーが脱落するように構成されている。ここで、例えばＡ万回の動作耐久性を持たせることをワイパーブレードに求める場合には、以下の式１、２により膜厚を決定し、表面処理層を形成させてやれば良いことが明らかとなった。
【００４２】
Ｔ≧Ｄａｖ×Ａ／１５  …式１
【００４３】
４≦Ｄａｖ≦１５    …式２
【００４４】
ここで、Ｔ：必要な表面処理層の膜厚（μｍ）、Ｄａｖ：摺動性フィラーの平均粒径（μｍ）、Ａ：必要とする動作耐久回数（万回）である。
（摺動性フィラーとバインダーの比率）
【００４５】
上記のようにワイパーブレードの動作回数に伴って摺動性フィラーを脱落させるには、摺動性フィラーと摺動性フィラーをワイパーブレード基材に繋ぎ止めておくためのバインダーとの配合比を適切な範囲に調整してやる必要がある。
【００４６】
この発明においては、質量比で摺動性フィラー１に対してバインダーが０．３〜１．２になるようにすればよい。摺動性フィラー１に対してバインダーの比率が０．３よりも小さいとバインダーが摺動性フィラーをワイパーブレード基材に繋ぎ止めておく力が不足し、摺動性フィラーの脱落の頻度が高くなりすぎる。この結果、上述の式１及び式２に基づいて表面処理層の膜厚を有するワイパーブレードを形成しても、表面処理層の脱落、消耗の進行が設計値を超えて起こる。耐久性能が不十分となってしまう。これに加え、ワイパーブレード払拭表層部に形成した表面処理層の表面粗度も大きくなるので払拭性が悪くなるという結果も引き起こすことになる。一方、バインダーの比率が１．２よりも大きいと、摺動性フィラーの脱落が起こりにくくなるので、ころがり摩擦によるコロもしくはベアリング的な効果、または摺動性フィラー自身の持つすべり摩擦による滑性効果によってワイパーブレード動作時の摩擦抵抗を低下させるという効果を発揮できず、良好な摺動特性が得られなくなるので好ましくない。
【発明の効果】
【００４７】
この発明によれば、摺動性フィラーの脱落量を十分にコントロールできる。脱落したフィラーが有するコロ、べアリング効果、摺動性フィラー自身の持つすべり摩擦による滑性効果などを有効に活用できるワイパーブレードが提供できる。
【００４８】
また、ワイパーブレード固有のパラメータを特有の範囲に限定したので、雨滴の排除性に優れ、しかも十分な耐久性があるワイパーブレードを提供できる。
【発明を実施するための最良の形態】
【００４９】
（ワイパーブレードの構造）
【００５０】
図１は、この発明の実施の形態に係わるワイパーブレードの一例を示す静止状態の模式的断面図である。ワイパーブレード１の中間にネック部２を設け、基体部３の先端にリップ部４を設け、リップ部４は先端にウィンドーガラス６の表面と接触する先端面５を有している。
（ワイパーブレードの動作状態説明）
【００５１】
図２は、ワイパーブレードの動作状態を模式的に示す断面図である。基体部３は、図示外のワイパーアームに取り付けられている。ワイパーアームはウィンドーガラス６の表面を往復運動し、ワイパーブレード１がこれに従動する。ワイパーブレード１が作動すると、リップ部４にウィンドーガラス６を払拭する際の摩擦抵抗が働く。ワイパーブレード１のリップ部４は、ネック部２を基準にワイパーブレード１の進行方向（図中の矢印を参照のこと）と反対方向に傾き、ウィンドーガラス６の表面を払拭する。
（払拭表層部）
【００５２】
図３は、図１の要部を拡大して示した模式的断面図である。リップ部４の横断面の両側面には、先端面５を除き先端面５から所定寸法だけ基体部３側に立ち上がっている払拭表層部７が設けてある。図４は、図３における払拭表層部を更に拡大した断面図である。払拭表層部７は、摺動性フィラー９と、摺動性フィラー９を払拭部位の表面に固定させる樹脂バインダー１０とで形成されている。図５（ａ）及び図５（ｂ）は、払拭表層部７がウインドーガラスの表面を払拭している様子の拡大図である。払拭によって鱗片状粉体が脱落している。図６は、払拭表層部の長手方向側から見た払拭表層部の要部拡大図である。
（ワイパーブレードの払拭動作説明）
【００５３】
図４〜図６に示したように、この発明の実施の形態に係わるワイパーブレード１のモデル図は、鱗片状の摺動性フィラー９をモデルにして表されている。しかし、摺動性フィラー９は鱗片状に限定されるものではない。他の形状の粉体でも、ほとんど同様の効果を発揮させることができる。
【００５４】
図４に示したように、ワイパーブレード１にあっては、摺動性フィラー９が払拭表層部７の厚み方向に積層されており、摺動性フィラー９同士はバインダー１０によって互いに繋ぎ止められている。このため、図５，図６に示したように、ガラス６に接触する払拭表層部７の表面には、表面部に位置する払拭表層部７の長手方向に沿って並んだ隣り合う摺動性フィラー９ａ，９ａ，…の間からそれよりも奥にある摺動性フィラー９ｂ，９ｂ…が見える状態にある。また、表面部に位置する摺動性フィラー９ａ，９ａ，…の表面にはバインダー１０が点在している。したがって、摺動性フィラー９の表面がバインダー１０で完全に被われた状態にないので、バインダー１０に繋ぎ止められていながらも摺動性フィラー９の表面がガラス６に接触するため、ワイパーブレード１の摺動性が保たれることになる。
【００５５】
他方、摺動性フィラー９がバインダー１０で完全に被われた状態でないから、摺動性フィラー９をワイパーブレードに繋ぎ止めておく力が弱くなるので、ワイパーブレード１の払拭動作の進行とともに表面部の摺動性フィラー９ａから順に少しずつ脱落していくことになる。表面部に位置する摺動性フィラー９ａが脱落しても、奥にある摺動性フィラー９ｂが表面に現れることで、変わらぬ摺動性を維持することができる。  また、バインダー１０の付着量を適当に調整すると、摺動性フィラー９とバインダー１０とが塊となって脱落することがなくなる。払拭表層部７の表面部に大きな段差を生じず、払拭性能が低下することがない。
【００５６】
上述の脱落した摺動性フィラー９は、（ワイパーブレード表面に形成した表面処理層からの摺動性フィラー脱落）の項目に記述したように、ワイパーブレードとガラスの間に介在してころがり摩擦によるコロもしくはベアリング的な効果、或いは粉体自身が持つすべり摩擦による滑性効果によりワイパーブレード動作時の摩擦抵抗を低下させる。脱落した摺動性フィラー９は、ワイパーブレードとガラスの間に介在して摩擦抵抗を低下させる作用を有するが、何時までもガラス上に存在する訳ではなく、雨水やワイパーブレードの払拭作用によりガラス６の払拭領域から押しやられてしまう。しかし、ワイパーブレードの往復動作に合わせて継続的に払拭表層部７から新しい摺動性フィラー９が脱落し、これが新たにワイパーブレードとガラスの間に介在してころがり摩擦によるコロもしくはベアリング的な効果、或いは粉体自身の持つすべり摩擦による滑性効果を発揮する。これが繰り返されることでいつまでも摩擦抵抗が低い状態を保ち、安定した動作を続けることができる。
（発明のワイパーブレード成形体の材料について）
【００５７】
ワイパーブレード１のリップ部４を構成する材料は、シリコーン系ゴムで構成される。このシリコーン系ゴムは、ジメチルシリコーン生ゴム、メチルビニルシリコーン生ゴム、メチルフェニルビニルシリコーン生ゴム、フロロシリコーン生ゴム等が例示され、必要な特性を満足できる範囲であれば、一種だけでなく二種以上を混合して用いることができる。必要に応じて、煙霧質シリカ等の補強充填材や摺動性を付与するための添加材等を加えることができる。
【００５８】
基体部３を構成する材料は、従来からワイパーブレードに使われていた材料も使用できるが、成形の容易さ、成形の容易さに起因する経済性及び生産効率などを考えるとリップ部４と同質のシリコーン系ゴムで構成されることが好ましい。基体部３で使用されるシリコーン系ゴム材料もリップ部４と同様にジメチルシリコーン生ゴム、メチルビニルシリコーン生ゴム、メチルフェニルビニルシリコーン生ゴム。フロロシリコーン生ゴム等が例示され、必要な特性を満足できる範囲であれば、一種だけでなく二種以上を混合して用いることができ、必要に応じて、煙霧質シリカ等の補強充填材や摺助性を付与するための添加材等を加えることができる。
【００５９】
基体部３及びリップ部４のゴム硬度は、ＪＩＳ−Ｋ６２５３で規定されたデュロメータ・タイプＡで測定した時に５０〜８０度であることが望ましい。リップ部４において、ゴム硬度が５０度より低いとリップ部が倒れすぎてエッジ部が適切な角度にならないので払拭性が悪くなるし、８０度よりも高くなるとリップ部が立ちすぎてしまうので払拭性が悪くなるので好ましくない。
（ワイパーブレード成形体用シリコーン系ゴムの硬化）
【００６０】
シリコーン系ゴム組成物を硬化させるには、従来普通に行われている方法で差し支えないが、中でも縮合反応又は付加反応のいずれかによることが好ましい。縮合反応により硬化させる場合の加硫剤としては、一般に有機過酸化物が用いられ、例えば、ジクミルパーオキサイド、ベンゾイルパーオキサイド、２，５−ジメチル−２，５−ビス（ｔ−ブチルパーオキシ）ヘキサン等が挙げられる。付加反応で硬化させる場合には、白金系触媒を用いた反応が挙げられる。
（この発明のワイパーブレード成形体の成形方法）
【００６１】
この発明のワイパーブレード１を成形するには、加熱圧縮成形、押出成形、射出成形等の方法から適宜選択することができる。ワイパーブレード１が複数の構成材料から成る場合は、複合加熱圧縮成形、多層押出成形、複合射出成形等の方法を用いることで対応すればよい。成形条件は、加熱圧縮成形、射出成形の場合は、成形性及び生産性の点から１５０〜１９０℃、より好ましくは、１６０〜１８０℃の範囲で設定することが好ましい。押出成形の場合は、オーブン内での滞留時間との兼ね合いで調整する必要があるが、一般的には、加硫オーブン内温度を２００〜４００℃の範囲に設定すればよい。シリコーン系ゴム材料使用の場合で、有機過酸化物を加硫剤に用いる場合は、強制排気式オーブンで二次加硫を行うと、成形品中の未反応物が除去されて機械的強度等が向上する。二次加硫は、一般的には、１８０〜２１０℃の範囲で１〜４ｈｒ行うことが望ましい。
【００６２】
成形品の取り方は、単品（１個）取り、複数の共取り等、様々な形態が可能であるが、リップ部４の先端である先端面５側を一体に合わせた２個の共取りとして成形し、後から鋭利な刃物でその中央点を切断する方法が、リップ部４の角部８が鋭利にできるので払拭性の点で好ましい。この共取り成形品を切断する方法としては、成形品の片側から刃物を宛てて切断する方法、成形品の切断面の上下から刃物を当てて切断する方法があり、切断刃の動きからみると、引き切り、押し切り、回転刃による切断などの方法が挙げられる。リップ部４の角部８は、払拭性の点からシャープで直線的なエッジとなるようにすることが必要となるので、切断に用いる刃物の形状にはこだわらないが、成形品の切断面の上下から刃物を当てて切断することが必要である。
（払拭表層部の形成）
【００６３】
図３に示すように、リップ部４の横断面の両側面には、先端面５を除き先端面５から所定寸法だけ基体部３側に立ち上がっている払拭表層部７が設けてある。
【００６４】
払拭表層部７はワイパーブレード１の摺動性を向上させるためのものであり、その形成については、ワイパーブレード１を、リップ部４の先端面５側を一体に合わせた２個の共取りとしたものに、塗装、転写等の方法を用いて払拭表層部７を形成させた後に、その中央部を切断する手法を用いる。つまり、リップ部４の横断面の両側面にのみ払拭表層部７が形成されれば、払拭性の点からみれば十分であるが、例えば、撥水処理したガラス上で使用する際にガラス面上に形成されている撥水被膜の摩耗を少しでも減らしたいような場合には、リップ部４の先端面５にも払拭表層部７を設けるようにすればよい。
【００６５】
図４は、図３における払拭表層部を更に拡大した断面図である。払拭表層部７は、摺動性フィラー９と、摺動性フィラー９を払拭部位の表面に固定させるためのバインダー１０としての役をする樹脂とで形成させる。リップ部４の表面に付着させる摺動性フィラー９は、摺動性を向上させる目的で使用されるもので、その材質及び粒径は、前出の（摺動性フィラーの粒径，種類）に記載した通りである。
（払拭表層部の形成方法）
【００６６】
リップ部４の先端部に摺動性フィラー９を固定させる代表的な方法として塗装方法が挙げられる。例えばスプレーを用いた塗装で払拭表層部をワイパーブレード成形体表面に直接形成する場合は、トルエンやキシレン、酢酸ブチル、メチルイソブチルケトンといった単独溶剤或いはこれらの混合溶剤にバインダーとして使用するシリコーン系ゴム組成物を溶解し、更に摺動性フィラーとしての適当な粉体とシリコーン系ゴム組成物を硬化させるための触媒等を適当量添加し、払拭表層部形成のための塗装液を調製する。払拭表層部を形成したい部分に調製しておいた塗装液を必要量だけスプレー塗装してから加熱硬化させればよい。スプレー塗装する場合は、スプレーガンによる自動塗装機等を利用して塗装すればいいが、１０μｍ以上の膜厚を形成させようとする場合、１台のスプレーガンにより規定の膜厚を一回で形成させるのではなく、少なくとも２回以上に分割し、１回の塗膜形成厚は２〜１０μｍとすることで規定の膜厚を形成することが望ましい。１度に１０μｍより厚い塗膜を形成させると、塗装面の表面粗度が大きくなるために払拭性能が悪くなってしまい、好ましくない。また、１回の塗膜形成厚が２μｍより小さいと、生産性が著しく低下して事業として成り立たなくなるので好ましくない。形成した払拭表層部の加熱硬化は、形成したい膜厚を形成させてから一度に行えばよい。
【００６７】
その他の払拭表層部の形成方法としては、例えば、上述の塗装で使用するような溶液を調製し、これを適切に離系処理したシート上に印刷・常温乾燥させ、適当な膜厚を有する印刷層を形成する。この印刷層をワイパーブレード成形体の払拭表層部形成部位に合わせてワイパーブレード成形体側にセットし、上から圧力をかけてワイパーブレード成形体側に印刷層を転写させ、その後加熱硬化させるという方法がある。
【００６８】
更に、上記印刷に使用する溶液をスクリーン印刷等により直接ワイパーブレード成形体の払拭表層部を形成したい部分に印刷し、加熱硬化するという方法も採ることができる。転写法においても印刷法においても、加熱硬化の条件は塗装法と同様にすればよい。
（粉体を固定するために使用するバインダー）
【００６９】
摺動性フィラー９を固定させるために使用するバインダー１０には、唯一シリコーン系ゴム組成物が使用できる。ここで使用するシリコーン系ゴム組成物は、硬化後のゴム硬度がＪＩＳ−Ｋ６２５３で規定されたテュロメータ・タイプＡで測定した時に４０〜７０度であることが好ましい。硬化後のゴム硬度が４０度より低いと、満足のいく摺動性が得られなくなり、７０度より高いと、ウィンドーガラス６の表面に付着した異物で傷つきやすく、拭きスジとなりやすい。バインダー１０として使用するシリコーンゴム系組成物は、白金系触媒を用いた付加反応による硬化方法を採ることができるものを選択することが、生産性を考えた場合に好ましい。従って、硬化前のシリコーン生ゴムとしては、ビニル基含有ポリオルガノシロキサンであることが必要で、ビニル基含有ポリオルガノシロキサンの例として、次式で表せるものを使用することが望まれる。これらのビニル基含有ポリジメチルシロキサンは、必要な特性を満足できる範囲であれば、一種だけでなく、二種以上を混合として用いてもよい。
【００７０】
【化３】
2005145166.tif 000004
【００７１】
バインダー１０として用いるシリコーン系ゴム組成物の反応系には、架橋剤としてハイドロジェンオルガノポリシロキサンを微量添加してある必要がある。また、必要に応じてゴム強度向上のための補強性シリカや、反応を制御するために〔（ＣＨ２＝ＣＨ）（ＣＨ３）ＳｉＯ〕４，アセチレンアルコールといった制御剤などを適当量加えることができる。
【００７２】
その他に縮合型、付加型の室温硬化型シリコーンゴム系組成物なども使用が可能であるが、反応に要する時間がかかり生産性の面から見た場合、好ましいとはいえない。
（粉体を固定するために使用するバインダーの硬化）
【００７３】
摺動性フィラー９を固定するために使用するバインダー１０のシリコーン系ゴム組成物は、白金系触媒を用いた付加反応で硬化させる処方を採ることができるものの使用が生産性を考えた場合に好ましい。硬化は常温からでも徐々に進行していくが、生産性を考慮した場合、硬化条件は１５０〜２００℃で５〜３０分、より好ましくは１８０〜２００℃で１０〜１５分の熱処理を行うことが望ましい。熱処理温度が１５０℃より低いと生産時のオーブン内の昇温時間は短縮されるが、シリコーン系ゴム組成物を十分に硬化させるのに要する時間が長くなるため好ましくない。また、２００℃よりも高いと、オープン内の温度を２００℃に昇温するまでの時間が長くなり、バインダー１０自体の熱劣化を招くおそれが生じるため好ましくない。
【００７４】
次に、この発明の実施例と実施例を評価するための比較例を挙げるが、この発明はこれらの実施例に限られるものではない。ここでは、動作耐久画数を３０万回に設定した場合の比較例、実施例を示す。耐久回数を増やした設計の場合は、式１及び式２から求められる膜厚を基準に比較例及び実施例に当てはめれば同様に記述することが可能である。
（比較例１）
【００７５】
シリコーンゴムコンパウンド「ＫＥ−５６１ｕ」（商品名、信越化学工業（株）製）１００質量部に対し、顔料「ＫＥ−ＣＯＬＯＲ  ＣＢ」（商品名、信越化学工業（株）製）０．５質量部、加硫剤「Ｃ−８」（商品名、信越化学工業（株）製  化合物名＜２，５−ジメチル−２，５−ビス（２−ブチルパーオキシ）ヘキサン＞）を２質量部添加して２本ロールで十分混練し、適当な厚み、長さに分出しした。この分出ししたシリコーンゴム組成物を用いて先端面側を合わせた共取りの状態で、加熱圧縮成形法を利用し（処理条件；１７０℃、３分）、２本１連のワイパーブレード連接素体を成形し、このワイパーブレード連接素体を強制排気式オーブン中で二次加硫（処理条件：２００℃、２時間）を行った。二次加硫後のワイパーブレード連接素体を切断面の上下から刃を当てる方法で切断して、全体が同一のシリコーン系ゴム組成物で形成された２本のワイパーブレード１を得た。
【００７６】
表面処理層は形成されておらず、摺動性フィラーの存在数はゼロ。したがってワイパーブレード動作毎に脱落する摺動性フィラーもゼロ。摺動性フィラーを固定するためのバインダーも使用されていない。
（比較例２）
【００７７】
比較例１と同様の配合物から加熱圧縮成形法を利用して２本１連のワイパーブレード連接素体を成形し、このワイパーブレード連接素体を強制排気式オーブン中で二次加硫を行った。
【００７８】
この連接素体を天然ゴムや汎用合成ゴムに行う塩素化処理を施した。塩素化処理は、浴槽中に水１００質量部、さらし粉５０質量部、濃度１２モル／ｌの塩酸を５０ｍｌという配合比で混合した溶液を適当量調製しておき、ワイパーブレード連接素体を適当数入れたステンレス製網状カゴごと浸せき処理した。３〜５分程度浸せきした後に、水洗、乾燥した。処理後のワイパーブレード連接素体は切断面の上下から刃を当てる方法で切断して、全体が同一のシリコーン系ゴム組成物で形成された２本のワイパーブレード１を得た。
【００７９】
摺動性フィラーの存在数はゼロ。したがってワイパーブレード動作毎に脱落する摺動性フィラーもゼロ。摺動性フィラーを固定するためのバインダーも使用されていない。
（比較例３）
【００８０】
比較例１と同様の配合物から加熱圧縮成形法を利用して２本１連のワイパーブレード連接素体を成形し、このワイパーブレード連接素体を強制排気式オープン中で二次加硫を行った。次にハイドロジェンオルガノポリシロキサン、反応制御剤を微量含み、ビニル基含有ポリメチルシロキサンと補強性シリカから成る生ゴムが２５〜３０％のトルエン溶液１００質量部に、天然黒鉛「ＳＰＦ−１０Ａ」（商品名、（株）中越黒鉛工業所製。レーザー回折式粒度分布測定法による粒度分布１〜６０μｍ、平均粒径１０μｍ、形状は鱗片状）２０質量部、トルエン４５０質量部、白金触媒「ＣＡＴ−ＰＬ−２−１０」（商品名、信越化学工業（株）製）０．４質量部を加えて十分撹拌して塗装用溶液を調製した。
【００８１】
この溶液をこのワイパーブレード連接素体にスプレー塗装し、１８０℃、１０分で熱処理を行った。この時の塗膜（払拭表層部７）の平均厚さは２２μｍであった。なお、塗装は、レシプロタイプの自動塗装機を用い、４台のスプレーガンで４回に分けて塗装してから熱処理を行い、塗膜形成を完了させた。熱処理後のワイパーブレード連接素体を切断面の上下から刃を当てる方法で切断して、全体が同一のシリコーン系ゴム組成物で形成された２本のワイパーブレード１を得た。
【００８２】
１ｍｍ２当たりの摺動性フィラーの存在数はおよそ１万４千個。ワイパーブレード動作毎に脱落する摺動性フィラーの数は、ワイパーブレード動作１０万往復回で各動作方向側の表面処理の長さ１ｍｍ当たりおよそ１２０個だった。
（比較例４）
【００８３】
天然黒鉛を２０質量部に代えて５０質量部とし、塗膜の平均厚さを２２μｍに代えて１８μｍとした。その外は比較例３と同様にした。
【００８４】
１ｍｍ２当たりの摺動性フィラーの存在数はおよそ３万５千個だった。脱落する摺動性フィラーの数はワイパーブレード動作１０万往復回で各動作方向側の表面処理の長さ１ｍｍ当たりおよそ１２０個でなく１９０個となった。
（比較例５）
【００８５】
黒鉛は「ＳＰＦ−１０Ａ」に代えて天然黒鉛「ＢＦ−５Ａ」とした。黒鉛の粒度分布は１〜６０μｍでなく１〜２５μｍ、平均粒径は１０μｍでなく５μｍ、質量は２０質量部に代えて１５質量部とした。白金触媒は０．４質量部に代えて０．６質量部とした。塗膜の平均厚さは２２μｍに代えて１２μｍとした。その外は比較例３と同様にした。
【００８６】
１ｍｍ２当たりの摺動性フィラーの存在数はおよそ３万６千個だった。脱落する摺動性フィラーの数はワイパーブレード動作１０万往復回で各動作方向側の表面処理の長さ１ｍｍ当たりおよそ１２０個でなく１３０個となった。
（比較例６）
【００８７】
黒鉛の質量は１５質量部に代えて２５質量部とした。塗膜の平均厚さは１２μｍに代えて８μｍとした。その外は比較例５と同様にした。
【００８８】
１ｍｍ２当たりの摺動性フィラーの存在数はおよそ６万個だった。脱落する摺動性フィラーの数はワイパーブレード動作１０万往復回で各動作方向側の表面処理の長さ１ｍｍ当たりおよそ１３０個でなく１７０個となった。
（比較例７）
【００８９】
黒鉛質量は１５質量部に代えて１２０質量部とした。４台のスプレーガンで４回に分けて塗装してから熱処理を行うのではなく、１台のスプレーガンで１回に規定の膜厚になるように塗装してから熱処理を行った。その外は比較例５と同様にした。
【００９０】
１ｍｍ２当たりの摺動性フィラーの存在数はおよそ２８万８千個だった。脱落する摺動性フィラーの数はワイパーブレード動作１０万往復回で各動作方向側の表面処理の長さ１ｍｍ当たりおよそ１３０個でなく３７５個となった。
（比較例８）
【００９１】
比較例１と同様の配合物から加熱圧縮成形法を利用して２本１連のワイパーブレード連接素体を成形し、このワイパーブレード連接素体を強制排気式オープン中で二次加硫を行った。
【００９２】
次に、ポリウレタン樹脂「Ｄ６−４３９」（商品名、大日本インキ工業（株）製）１００質量部をメチルエチルケトン３５０質量部で稀釈し、その溶液中にシリコーンゴムパウダー「ＫＭＰ５９４」（商品名、信越化学工業（株）製）１０質量部、ポリテトラフルオロエチレン「ルブロンＬ−２」（商品名、ダイキン工業（株）製）２０質量部、グラファイト「ＡＣＰ」（商品名、日木黒鉛工業（株）製）１０質量部、二硫化モリブデン「モリバウダーＡ」（商品名、日本黒鉛工業（株）製）１５質量部、ナイロンパウダー「オルガソール２００／ＵＤ」（商品名、日本リルサン（株）製）２０質量部を混合し、分散させることによりコーティング組成物を得た。このコーティング組成物に硬化剤「ＤＮ９８０」（商品名、大日本インキ化学工業（株）製）６０質量部を加え、ワイパーブレード連接素体にスプレー塗装した後、８０℃で３０分間の熱処理を行い被膜を硬化させた。この時の塗膜（払拭表層部７）の平均厚さは１５μｍであった。
【実施例１】
【００９３】
天然黒鉛を２０質量部に代えて５０質量部とし、塗膜の平均厚さを２２μｍに代えて１８μｍとした。その外は比較例３と同様にした。
【００９４】
１ｍｍ２当たりの摺動性フィラーの存在数はおよそ３万５千個だった。脱落する摺動性フィラーの数はワイパーブレード動作１０万往復回で、各動作方向側の表面処理の長さ１ｍｍ当たりおよそ１２０個でなく１９０個となった。
【実施例２】
【００９５】
黒鉛の質量は１５質量部に代えて２５質量部とした。その外は比較例５と同様にした。
【００９６】
１ｍｍ２当たりの摺動性フィラーの存在数はおよそ６万個だった。脱落する摺動性フィラーの数はワイパーブレード動作１０万往復回で、各動作方向側の表面処理の長さ１ｍｍ当たりおよそ１３０個でなく１７０個となった。
【実施例３】
【００９７】
天然黒鉛を２０質量部に代えて３７．５質量部とした。その外は比較例３と同様にした。
【００９８】
１ｍｍ２当たりの摺動性フィラーの存在数はおよそ２万６千個だった。脱落する摺動性フィラーの数はワイパーブレード動作１０万往復回で、各動作方向側の表面処理の長さ１ｍｍ当たりおよそ１２０個でなく１６０個となった。
【実施例４】
【００９９】
天然黒鉛を２０質量部に代えて７５質量部とした。その外は比較例３と同様にした。
【０１００】
１ｍｍ２当たりの摺動性フィラーの存在数はおよそ５万３千個だった。脱落する摺動性フィラーの数はワイパーブレード動作１０万往復回で、各動作方向側の表面処理の長さ１ｍｍ当たりおよそ１２０個でなく２３０個となった。
【実施例５】
【０１０１】
黒鉛の質量は５０質量部に代えて２５質量部とした。その外は比較例５と同様にした。
【０１０２】
１ｍｍ２当たりの摺動性フィラーの存在数はおよそ１２万個だった。脱落する摺動性フィラーの数はワイパーブレード動作１０万往復回で、各動作方向側の表面処理の長さ１ｍｍ当たりおよそ１３０個でなく２４０個となった。
【実施例６】
【０１０３】
天然黒鉛「ＳＰＦ−１０Ａ」に代えて中空多孔質シリカ球形粒子「Ｂ−２５Ｃ」（商品名、鈴木油脂工業製。レーザー回折式粒度分布測定法による粒度分布０．５〜２５μｍ、平均粒径１３μｍ、形状は球形状）を５０質量部使用した。塗膜厚さは２２μｍに代えて２８μｍとした。その外は比較例３と同様にした。
【０１０４】
１ｍｍ２当たりの摺動性フィラーの存在数はおよそ３万個だった。脱落する摺動性フィラーの数はワイパーブレード動作１０万往復回で、各動作方向側の表面処理の長さ１ｍｍ当たりおよそ１２０個でなく１７０個となった。
（参考実験）
〔動作評価試験方法〕
【０１０５】
＜初期動作＞  
【０１０６】
ＪＩＳＤ５７１０に準拠し、ワイパーブレードを作動させ、ワイパーブレード動作時の最大電流値Ｉ（単位：Ａ）を測定した。運転席側は５２５Ｌ、助手席側は１４５０Ｌ、荷重は１６ｇ／ｃｍとした。ワイパーブレードの動作電圧は１３．５Ｖ、散水量は４００ｍｌ／ｍｉｎとした。
【０１０７】
動作電流値が高いことは、摺動抵抗が大きく、摺動性が悪いことを表している。
【０１０８】
また、最大電流値測定とともに目視によるビビリ等の発生具合を観察・評価した。
【０１０９】
評価の基準を表１に示す。
【０１１０】
【表１】
2005145166.tif 000005
【０１１１】
＜耐久試験後の動作＞
【０１１２】
ＪＩＳＤ５７１０に準拠したカットボディ試験機を用いて、動作時の最大電流値Ｉ′を測定した。
【０１１３】
運転席側５２５Ｌ、助手席側１４５０Ｌ、ワイパーブレードの押しつけ荷重１６ｇ／ｃｍ、ワイパーブレード動作電圧１３．５Ｖ、散水量４００ｍｌ／ｍｉｎとし、規定回数ワイパーブレードを動作させた後の動作時の最大電流値Ｉ′（単位：Ａ）を測定した。規定回数とは３０万往復回である。結果は、表１に基づき、評価した。
〔動作評価試験方法〕
【０１１４】
ＪＩＳＤ５７１０に準拠し、払拭状態を目視で確認し評価した。
【０１１５】
カットボディ試験機のガラス面全面に霧吹きで水をかけておき、ワイパーブレードを動作させてから最初の反転位置でワイパーブレードを止め、その時の払拭状態を確認した。再度ガラス面全面に水をかけ、ワイパーブレードを動作させ、最初の反転位置に戻ったところでワイパーブレードを止め、その時の拭き状態を評価した。
【０１１６】
評価は５点法で行った。評点の基準は表２の通りである。４点以上を良好と判定した。
【０１１７】
【表２】
2005145166.tif 000006
【０１１８】
表２中に記載されているＳゾーン、Ｍゾーンとは、ＪＩＳＤ５７１０に規定されている領域を指す。即ち、ブレードラバーの長さをＬとした時、ワイパーブレード両端からＬ／４の部分で払拭する領域をＳゾーンと呼び、ワイパーブレード中心部Ｌ／２の部分で払拭する領域をＭゾーンと規定して評価した。
【０１１９】
【表３】
2005145166.tif 000007
【０１２０】
【表４】
2005145166.tif 000008
【０１２１】
【表５】
2005145166.tif 000009
【０１２２】
【表６】
2005145166.tif 000010
【０１２３】
上記実験から、摺動性フィラーと、摺動性フィラーをワイパーブレード基材に繋ぎ止めるためのバインダーとを含む表面処理層が存在し、摺動性フィラーの露出量は１ｍｍ２当たり２〜１２万個であり、１０万往復回動かすとその間に各動作方向時にガラスに接するリップ部の表面処理部から長さ１ｍｍ範囲当たり１４０〜３５０個のフィラーが脱落する強度を有し、特に、動作最大電流値すなわち、試験初期の動作最大電流値Ｉと、規定回数動作後の動作最大電流値Ｉ′とが所定の範囲にあるなど、各種の条件を満たす優れた効果が出ることがわかった。すなわち、摺動性フィラーの脱落量を十分コントロールでき、脱落したフィラーが有するコロ、ベアリング効果、摺動性フィラー自身の持つすべり摩擦による滑性効果などを有効に活用できる。雨滴の排除性に優れ、しかも十分な耐久性があることがわかった。
【図面の簡単な説明】
【０１２４】
【図１】ワイパーブレードの一例を示す静止状態の模式的断面図である。
【図２】ワイパーブレードの動作状態を模式的に示す断面図である。
【図３】図１の要部を拡大して示した模式的断面図である。
【図４】図３における払拭表層部を更に拡大した断面図である。
【図５ａ】払拭表層部でウィンドーガラスの表面を払拭している様子の拡大図であって、摺動性フィラーが脱落前の状態を示している。
【図５ｂ】払拭表層部でウィンドーガラスの表面を払拭している様子の拡大図であって、摺動性フィラーが脱落後の状態を示している。
【図６】払拭表層部の長手方向側から見た払拭表層部の要部拡大図である。
【符号の説明】
【０１２５】
１  ワイパーブレード
２  ネック部
３  基体部
４  リップ部
５  先端面
６  ウィンドーガラス
７  払拭表層部
８  角部
９，９ａ，９ｂ  摺動性フィラー
１０  バインダー
【図１】
2005145166.tif 000012
【図２】
2005145166.tif 000013
【図３】
2005145166.tif 000014
【図４】
2005145166.tif 000015
【図５ａ】
2005145166.tif 000016
【図５ｂ】
2005145166.tif 000017
【図６】
2005145166.tif 000018